(57)【要約】【課題】７０〜９０℃での熱収縮性が良好であり、且つ優れた自然収縮防止性を有しているスチレン系シュリンクラベルを提供する。【解決手段】スチレン系シュリンクラベルは、ベースフィルムの少なくとも一方の面に印刷層が設けられ、前記ベースフィルムが、スチレン・ブタジエン・スチレンブロック共重合体（Ａ）と、少なくともアクリロニトリル及びスチレンをモノマー成分として含有するアクリロニトリル成分含有スチレン系樹脂（Ｂ）とを含むスチレン系樹脂組成物により形成されていることを特徴とする。スチレン・ブタジエン・スチレンブロック共重合体（Ａ）と、アクリロニトリル成分含有スチレン系樹脂（Ｂ）との割合としては、前者／後者（重量比）＝９０／１０〜７０／３０が好適である。【選択図】      図１
2004170469.tif 000002
【特許請求の範囲】
【請求項１】
ベースフィルムの少なくとも一方の面に印刷層が設けられたシュリンクラベルであって、前記ベースフィルムが、スチレン・ブタジエン・スチレンブロック共重合体（Ａ）と、少なくともアクリロニトリル及びスチレンをモノマー成分として含有するアクリロニトリル成分含有スチレン系樹脂（Ｂ）とを含むスチレン系樹脂組成物により形成されていることを特徴とするスチレン系シュリンクラベル。
【請求項２】
スチレン・ブタジエン・スチレンブロック共重合体（Ａ）と、アクリロニトリル成分含有スチレン系樹脂（Ｂ）との割合が、前者／後者（重量比）＝９０／１０〜７０／３０である請求項１記載のスチレン系シュリンクラベル。
【請求項３】
アクリロニトリル成分含有スチレン系樹脂（Ｂ）が、アクリロニトリルをモノマー成分全量に対して１５〜３０重量％の割合で含有している請求項１又は２記載のスチレン系シュリンクラベル。
【請求項４】
スチレン・ブタジエン・スチレンブロック共重合体（Ａ）およびアクリロニトリル成分含有スチレン系樹脂（Ｂ）を構成するモノマー成分全量に対するブタジエンの割合及びアクリロニトリルの割合が、それぞれ、１０〜２５重量％、２〜９重量％である請求項１〜３の何れかの項に記載のスチレン系シュリンクラベル。
【請求項５】
アクリロニトリル成分含有スチレン系樹脂（Ｂ）が、アクリロニトリル・スチレン共重合体及び／又はアクリロニトリル・ブタジエン・スチレン共重合体である請求項１〜４の何れかの項に記載のスチレン系シュリンクラベル。
【発明の詳細な説明】
【０００１】
【発明の属する技術分野】
本発明は、７０〜９０℃での熱収縮性が良好であり、且つ優れた自然収縮防止性を有しているスチレン系シュリンクラベルに関する。
【０００２】
【従来の技術】
従来、ガラスビンや、ポリエチレンテレフタレート製容器（ＰＥＴボトル）等のプラスチック製容器のラベルや、封緘用キャップシールとして、熱収縮性ラベル（シュリンクラベル）が使用されている。シュリンクラベルとしては、ベースフィルムとしてのポリ塩化ビニル製熱収縮性フィルムに印刷が施されたポリ塩化ビニル系シュリンクラベルが用いられていたが、廃棄や焼却時の有害性などの問題から、ベースフィルムとして、スチレン系樹脂などの他の樹脂を用いたシュリンクラベルが開発されている。スチレン系樹脂によるスチレン系シュリンクラベルとしては、スチレン・ブタジエン・スチレンブロック共重合体をベースフィルムの主体とするものが多用されている（特許文献１〜特許文献２参照）。
【０００３】
【特許文献１】
特開平１０−３３３５７７号公報
【特許文献２】
特開平５−１０４６３０号公報
【０００４】
【発明が解決しようとする課題】
しかしながら、スチレン・ブタジエン・スチレンブロック共重合体をベースフィルムの主体とする従来のスチレン系シュリンクラベルは、７０〜９０℃での収縮率が良好で容器への密着性が優れているが、２０〜３０℃程度の常温でも収縮（自然収縮）が生じ易く、そのため、寸法安定性や保管性等が低く、例えば、気温の高い夏場では取り扱いが困難となる。
【０００５】
従って、本発明の目的は、７０〜９０℃での熱収縮性が良好であり、且つ優れた自然収縮防止性を有しているスチレン系シュリンクラベルを提供することにある。
【０００６】
【課題を解決するための手段】
本発明者は、前記目的を達成するため鋭意検討した結果、スチレン・ブタジエン・スチレンブロック共重合体を、他のスチレン系樹脂と混合した混合樹脂組成物をベースフィルムとして用いて得られたスチレン系シュリンクラベルは、７０〜９０℃では、優れた熱収縮性を示し、しかも、常温（２０〜３０℃程度）では、収縮率が小さいことを見出した。本発明はこれらの知見に基づいて完成されたものである。
【０００７】
すなわち、本発明は、ベースフィルムの少なくとも一方の面に印刷層が設けられたシュリンクラベルであって、前記ベースフィルムが、スチレン・ブタジエン・スチレンブロック共重合体（Ａ）と、少なくともアクリロニトリル及びスチレンをモノマー成分として含有するアクリロニトリル成分含有スチレン系樹脂（Ｂ）とを含むスチレン系樹脂組成物により形成されていることを特徴とするスチレン系シュリンクラベルを提供する。
【０００８】
スチレン・ブタジエン・スチレンブロック共重合体（Ａ）と、アクリロニトリル成分含有スチレン系樹脂（Ｂ）との割合としては、前者／後者（重量比）＝９０／１０〜７０／３０が好適である。前記アクリロニトリル成分含有スチレン系樹脂（Ｂ）としては、アクリロニトリルをモノマー成分全量に対して１５〜３０重量％の割合で含有していることが好ましい。また、スチレン・ブタジエン・スチレンブロック共重合体（Ａ）およびアクリロニトリル成分含有スチレン系樹脂（Ｂ）を構成するモノマー成分全量に対するブタジエンの割合及びアクリロニトリルの割合としては、それぞれ、１０〜２５重量％、２〜９重量％であることが好ましい。
【０００９】
前記アクリロニトリル成分含有スチレン系樹脂（Ｂ）としては、アクリロニトリル・スチレン共重合体及び／又はアクリロニトリル・ブタジエン・スチレン共重合体を好適に用いることができる。
【００１０】
【発明の実施の形態】
以下、本発明を、必要に応じて図面を参照しつつ詳細に説明する。
図１の例では、シュリンクラベル１は、ベースフィルム２と、ベースフィルム２の一方の面に設けられた印刷層３とで構成されており、該ベースフィルム２はスチレン系樹脂組成物により形成されている。前記スチレン系樹脂組成物は、スチレン・ブタジエン・スチレンブロック共重合体（Ａ）と、少なくともアクリロニトリル及びスチレンをモノマー成分として含有するアクリロニトリル成分含有スチレン系樹脂（Ｂ）とを含んでいる。このように、ベースフィルム２は、スチレン・ブタジエン・スチレンブロック共重合体（Ａ）と、アクリロニトリル成分含有スチレン系樹脂（Ｂ）とにより形成されているので、スチレン系シュリンクラベルの７０〜９０℃における本来の優れた熱収縮性［スチレン・ブタジエン・スチレンブロック共重合体（Ａ）による熱収縮性］を保持しつつ、常温（２０〜３０℃程度）における収縮（自然収縮）が効果的に抑制又は防止され、優れた自然収縮防止性が効果的に発揮されている。従って、容器への密着性が良好であるとともに、寸法安定性や保管性が良好である。
【００１１】
［スチレン・ブタジエン・スチレンブロック共重合体（Ａ）］
スチレン・ブタジエン・スチレンブロック共重合体（Ａ）［「ＳＢＳ共重合体（Ａ）」と称する場合がある］は、スチレンおよびブタジエンをモノマー成分としており、且つ、ポリスチレンブロック部／ポリブタジエンブロック部／ポリスチレンブロック部の三元のブロック部からなっている。ＳＢＳ共重合体（Ａ）としては、ポリスチレンブロック部／ポリブタジエンブロック部／ポリスチレンブロック部（重量比）＝５〜８５／１０〜４０／５〜８５（好ましくは８〜８０／１２〜３０／８〜８０、さらに好ましくは１０〜７５／１５〜２５／１０〜７５）の割合である三元ブロック共重合体を用いることができる。なお、ポリブタジエンブロック部を挟んでいるポリスチレンブロック部において、一方のポリスチレンブロック部と、他方のポリスチレンブロック部との重量比（すなわち、各ポリスチレンブロック部におけるスチレンの使用量の割合）は、特に制限されず、例えば、１／９〜９／１の範囲から選択することができる。
【００１２】
ＳＢＳ共重合体（Ａ）のメルトフローインデックス（ＭＦＲ）としては、０．５〜２０ｇ／１０分（好ましくは１〜１２ｇ／１０分、さらに好ましくは２〜６ｇ／１０分）程度である。なお、ＳＢＳ共重合体（Ａ）のＭＦＲは、ＩＳＯ１１３３に従い、温度２００℃、試験荷重４９．０３Ｎの条件で測定することができる。
【００１３】
ＳＢＳ共重合体（Ａ）は単独で又は２種以上組み合わせて使用することができる。ＳＢＳ共重合体（Ａ）としては、スチレンと、ブタジエンとを用いる公知乃至慣用の重合方法により調製することができる。
【００１４】
［アクリロニトリル成分含有スチレン系樹脂（Ｂ）］
アクリロニトリル成分含有スチレン系樹脂（Ｂ）［「ＡＮ含有Ｓｔ系樹脂（Ｂ）」と称する場合がある］は、モノマー成分として少なくともアクリロニトリル及びスチレンを含有していれば、他のモノマー成分やポリマー成分を含有していてもよい。他のモノマー成分としては、例えば、アクリロニトリルやスチレンと共重合可能なモノマー成分（例えば、ジエン類、スチレン以外のスチレン系単量体や、（メタ）アクリル酸エステル系単量体など）を用いることもできる。ジエン類には、例えば、ブタジエン、イソプレンなどが含まれる。スチレン以外のスチレン系単量体としては、例えば、α−メチルスチレン、ｍ−メチルスチレン、ｐ−メチルスチレン、クロロメチルスチレンなどが挙げられる。また、（メタ）アクリル酸エステル系単量体には、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸２−エチルヘキシル、（メタ）アクリル酸オクチルなどの（メタ）アクリル酸アルキルエステルなどが含まれる。なお、他のモノマー成分は単独で又は２種以上組み合わせて使用することができる。
【００１５】
また、ＡＮ含有Ｓｔ系樹脂（Ｂ）は、ゴム状ポリマー成分を含有していてもよい。該ゴム状ポリマー成分としては、例えば、ブタジエンゴム、スチレン・ブタジエンゴム、ニトリルゴム、アクリルゴム、塩素化ポリエチレン、エチレン−プロピレンゴム、エチレン−酢酸ビニル共重合体等のゴム状ポリマー成分などが挙げられる。なお、該ゴム状ポリマー成分の含有形態は特に制限されない。
【００１６】
ＡＮ含有Ｓｔ系樹脂（Ｂ）としては、アクリロニトリル及びスチレンのみをモノマー成分としているか、アクリロニトリル及びスチレンをモノマー成分とし且つゴム状ポリマー成分を含有していることが好ましい。ＡＮ含有Ｓｔ系樹脂（Ｂ）は、アクリロニトリル及びスチレンのみをモノマー成分としている場合は、通常、ランダム共重合体である。一方、ＡＮ含有Ｓｔ系樹脂（Ｂ）は、アクリロニトリル及びスチレンをモノマー成分とし且つゴム状ポリマー成分を含有している場合は、アクリロニトリル・スチレン共重合体の連続相に、ゴム状ポリマーが微分散した二相不均一系の構造を有するポリマーアロイであってもよく、また、幹ポリマーとしてのゴム状ポリマーに、アクリロニトリルとスチレンをグラフト重合したグラフト型樹脂（いわゆる「グラフト型ＡＢＳ樹脂」など）であってもよい。また、これらの混合組成物であってもよい。
【００１７】
このように、ＡＮ含有Ｓｔ系樹脂（Ｂ）としては、共重合体であってもよく、ポリマーアロイであってもよい。なお、共重合体の場合は、ランダム型共重合体、グラフト型共重合体、ブロック型共重合体のいずれであってもよい。
【００１８】
具体的には、ＡＮ含有Ｓｔ系樹脂（Ｂ）としては、いわゆる「ＡＳ樹脂（アクリロニトリル・スチレン共重合体）」や、いわゆる「ＡＸＳ樹脂」［例えば、いわゆる「ＡＢＳ樹脂（アクリロニトリル・ブタジエン・スチレン共重合体）」、いわゆる「ＡＡＳ樹脂（アクリロニトリル・アクリルゴム・スチレン共重合体）」、いわゆる「ＡＣＳ樹脂（アクリロニトリル・塩素化ポリエチレン・スチレン共重合体）」など］等を用いることができる。ＡＮ含有Ｓｔ系樹脂（Ｂ）としては、ＡＳ樹脂、ＡＢＳ樹脂を好適に用いることができる。なお、ＡＮ含有Ｓｔ系樹脂（Ｂ）は単独で又は２種以上組み合わせて使用することができる。
【００１９】
ＡＮ含有Ｓｔ系樹脂（Ｂ）において、モノマー成分としてのアクリロニトリルの割合としては、例えば、ＡＮ含有Ｓｔ系樹脂（Ｂ）の固形分又は全モノマー成分に対して１５〜３０重量％（好ましくは２０〜２５重量％）程度である。アクリロニトリルの割合が多すぎると、ベースフィルムが黄色に着色され、透明なベースフィルムが得られなくなる。
【００２０】
なお、ＡＮ含有Ｓｔ系樹脂（Ｂ）のメルトフローインデックス（ＭＦＲ）としては、１〜１０ｇ／１０分が好ましい。なお、ＡＮ含有Ｓｔ系樹脂（Ｂ）のＭＦＲは、前記ＳＢＳ共重合体（Ａ）のＭＦＲと同様の条件（ＩＳＯ１１３３に従い、温度２００℃、試験荷重４９．０３Ｎ）で測定することができる。
【００２１】
ＡＮ含有Ｓｔ系樹脂（Ｂ）は、単独で又は２種以上組み合わせて使用することができる。ＡＮ含有Ｓｔ系樹脂（Ｂ）は、アクリロニトリルやスチレンの他、必要に応じて他のモノマー成分やポリマー成分を用いる公知乃至慣用の重合方法を利用して調製される。
【００２２】
このように、ベースフィルムを形成するスチレン系樹脂組成物は、ＳＢＳ共重合体（Ａ）と、ＡＮ含有Ｓｔ系樹脂（Ｂ）とを含有している。ＳＢＳ共重合体（Ａ）と、ＡＮ含有Ｓｔ系樹脂（Ｂ）との割合としては、特に制限されないが、例えば、ＳＢＳ共重合体（Ａ）／ＡＮ含有Ｓｔ系樹脂（Ｂ）（重量比）＝９０／１０〜７０／３０（好ましくは８５／１５〜７５／２５）程度である。ＳＢＳ共重合体（Ａ）／ＡＮ含有Ｓｔ系樹脂（Ｂ）（重量比）が９０／１０を超えると自然収縮防止性の改良効果が低下し、一方、７０／３０未満であると７０〜９０℃での熱収縮性が低下する。
【００２３】
また、スチレン系樹脂組成物の全樹脂成分におけるモノマー成分としてのブタジエンの割合（含有量）としては、例えば、ＳＢＳ共重合体（Ａ）およびＡＮ含有Ｓｔ系樹脂（Ｂ）を構成するモノマー成分全量（又はこれらの樹脂成分（Ａ）及び（Ｂ）の全量）に対して１０〜２５重量％（好ましくは１５〜２５重量％）程度である。スチレン系樹脂組成物の全樹脂成分におけるモノマー成分としてのブタジエンの割合がＳＢＳ共重合体（Ａ）およびＡＮ含有Ｓｔ系樹脂（Ｂ）を構成するモノマー成分全量に対して１０重量％より少ないと、シュリンクラベルの７０〜９０℃での熱収縮性が低下し、一方、２５重量％よりも多いと、脆くなって劣化し易く、また耐候性が低下し、さらに、２０〜３０℃程度の常温での収縮率（自然収縮率）が大きくなる。
【００２４】
さらにまた、スチレン系樹脂組成物の全樹脂成分におけるモノマー成分としてのアクリロニトリルの割合（含有量）としては、例えば、ＳＢＳ共重合体（Ａ）およびＡＮ含有Ｓｔ系樹脂（Ｂ）を構成するモノマー成分全量（又はこれらの樹脂成分（Ａ）及び（Ｂ）の全量）に対して２〜９重量％（好ましくは４〜７重量％）程度である。スチレン系樹脂組成物の全樹脂成分におけるモノマー成分としてのアクリロニトリルの割合がＳＢＳ共重合体（Ａ）およびＡＮ含有Ｓｔ系樹脂（Ｂ）を構成するモノマー成分全量に対して２重量％より少ないと、自然収縮防止性の改良効果や、耐衝撃性が低下し、一方、９重量％より多いと、ゲルが増え、印刷抜けが生じやすくなる。
【００２５】
スチレン系樹脂組成物には、前記成分の他、必要に応じて、例えば、ブロッキング防止剤、滑剤、充填剤、熱安定剤、酸化防止剤、紫外線吸収剤、帯電防止剤、難燃剤、着色剤などの各種添加剤が含まれていてもよい。
【００２６】
このようなベースフィルム２において、その厚みとしては、機械的強度、ラベルの取扱性などを損なわない範囲で適宜選択できるが、一般的には、２０〜１００μｍ（好ましくは３０〜６０μｍ）程度である。なお、ベースフィルム２は、複数の層で構成することもできる。複層の場合は、表面層がＳＢＳ共重合体（Ａ）の層とし、中間層にＳＢＳ共重合体（Ａ）とＡＮ含有Ｓｔ系樹脂（Ｂ）を前記重量比程度で含有した組成物からなる３層構成が好ましいが、他の層構成であってもよい。また、本発明の特性を損なわない範囲で他の樹脂層が設けられていてもよい。さらにまた、ベースフィルム２の印刷層面には、印刷性を向上させるため、コロナ放電処理、プラズマ処理、酸処理等の慣用の表面処理が施されていてもよい。
【００２７】
ベースフィルム２は、単層又は積層フィルムを製造する際に用いられる慣用の方法、例えば、（共）押出法などにより製造できる。例えば、スチレン系樹脂組成物を、押出機を用いて溶融押出し成形し、冷却ロールにより冷却した後、延伸処理することにより得ることができる。
【００２８】
延伸は、テンター方式、チューブ方式の何れの方式で行うこともできる。延伸処理は、例えば、７０〜１００℃程度の温度で、幅方向（横方向；ＴＤ方向）に２．０〜７．０倍、好ましくは４．０〜６．０倍程度延伸することにより行われる。なお、必要に応じて、例えば長さ方向（縦方向；ＭＤ方向）にも、低い延伸倍率（例えば１．５倍程度以下）で延伸処理を施すことができる。本発明におけるベースフィルム２には、このように、一方向のみに延伸された一軸配向フィルム、及び主に一方向に延伸され、且つ該方向と直交する方向に若干延伸された二軸配向フィルムが含まれる。こうして得られるベースフィルム２は、横方向（主に延伸処理を施した方向）に配向性を有し、該方向に大きい熱収縮性を示す。
【００２９】
図１では、印刷層３は、ベースフィルム２の片面に形成されているが、本発明では、印刷層は、ベースフィルム２の少なくとも一方の面に形成されていればよい。なお、印刷層がベースフィルムの片面のみに形成されている場合、シュリンクラベルの印刷層側の面は、被着体（容器などの被装着物）側の面（例えば、筒状に丸めた際の内面）、被着体に対して反対側の面（例えば、筒状に丸めた際の外面）のいずれであってもよい。また、ベースフィルムの被着体と反対側の面にはコーティングによりオーバーコート層を設けてもよい。
【００３０】
印刷層３は、商品名やイラスト、取扱い注意事項等を表示した層であり、凸版輪転印刷、シルクスクリーン印刷、グラビア印刷等の公知の印刷法により印刷して形成することができる。印刷層３の形成に用いられる印刷インキとしては、特に限定されず、前記印刷法に応じて適宜選択できる。なお、文字やデザインなどを印刷する面は、通常、被着体（容器など）に接触する側の面である。
【００３１】
印刷層３の厚みとしては、特に制限されず、例えば、０．１〜１０μｍ（好ましくは０．５〜７μｍ）程度である。
【００３２】
本発明のシュリンクラベル１は、ベースフィルム２の主に延伸処理を施した方向（主延伸方向）が周方向となるように筒状に丸め、両端辺を溶剤や接着剤などを用いて接着した後、必要に応じて所望の長さに切断し、筒状のシュリンクラベルとして使用することができる。シュリンクラベルとしては、フルシュリンクラベル、セミフルシュリンクラベルやハーフシュリンクラベルのいずれの形態であってもよい。
【００３３】
本発明のスチレン系シュリンクラベルは、熱収縮により容器に装着させる際には、従来と同等の熱収縮性を発揮することができる。具体的には、本発明のスチレン系シュリンクラベルは、８０℃の熱水に１０秒間浸漬処理したとき、主延伸方向における熱収縮率としては、例えば、３０〜８０％、好ましくは４０〜７０％程度である。
【００３４】
なお、熱収縮率は下記式により求めることができる。
熱収縮率（％）＝［｛（主延伸方向の元の長さ）−（主延伸方向の処理後の長さ）｝／（主延伸方向の元の長さ）］×１００      （１）
【００３５】
前記熱収縮率は、ＳＢＳ共重合体（Ａ）やＡＮ含有Ｓｔ系樹脂（Ｂ）の種類やその構成比率、延伸条件（延伸温度、延伸倍率等）、ヒートセット条件（温度、時間等）などを適宜選択することにより調整することができる。
【００３６】
さらにまた、本発明のスチレン系シュリンクラベルは、優れた自然収縮防止性を有しており、具体的には、３０℃で３０日間放置したときに、主延伸方向（容器の周方向に対応する方向）における収縮率（自然収縮率）は、２％以下（好ましくは１．８％以下）である。なお、通常、シュリンクラベルの自然収縮率は２％以下であれば実用上問題はなく、３％を超すと実用上の使用が困難であると言われている。
【００３７】
前記スチレン系シュリンクラベルは、例えば、前記筒状に形成されたスチレン系シュリンクラベルを自動ラベル装着装置に供給し、必要な長さに切断した後、通常内容物を充填した容器に、容器本体側面を略全面的に又は部分的に覆うように連続的に被嵌し、加熱により熱収縮させて装着することにより、容器に装着して利用することができる。容器に被嵌したスチレン系シュリンクラベルの熱収縮は公知の何れの方法により行ってもよく、均等に温度を伝えラベルの仕上がりをよくするという理由から、例えばトンネル内の温度が７０〜９５℃程度のスチームトンネルを通過させることにより熱収縮させるのが好ましいが、８０〜２００℃の熱風ヒーターを用いても良好な仕上がりが得られる。
【００３８】
容器としては、ガラス製容器（例えば、各種ビンなど）、プラスチック製容器（例えば、いわゆる「ペットボトル」など）など種々の容器を用いることができる。もちろん、容器に充填する内容物は特に制限されない。
【００３９】
【発明の効果】
本発明のスチレン系シュリンクラベルによれば、７０〜９０℃での熱収縮性が良好であり、且つ優れた自然収縮防止性を有している。
【００４０】
【実施例】
以下、本発明を実施例に基づいてより詳細に説明するが、本発明はこれらの実施例により限定されるものではない。
（実施例１）
スチレン・ブタジエン・スチレンブロック共重合体［商品名「クリアレン」電気化学工業株式会社製；メルトフローインデックス：５ｇ／１０分、ブタジエン成分含有量：１８重量％（全モノマー成分に対して）］を８０重量部と、アクリロニトリル成分含有スチレン系樹脂［商品名「スタイラックＡＳ」旭化成工業株式会社製；メルトフローインデックス：３ｇ／１０分、アクリロニトリル成分含有量：２５重量％（全モノマー成分に対して）］を２０重量部の割合で混合して、スチレン系樹脂組成物を調製した。
【００４１】
前記スチレン系樹脂組成物を二軸押出機に供給して、２５０℃で溶融混練し、ストランド状に押し出した後、水冷、カットを行って、スチレン系樹脂組成物の混合物のチップとした。このチップを、シート成型用の二軸押出機に供給して、ベント孔から真空（減圧）吸引しつつ、２４０℃で溶融押出し、Ｔ型ダイによりシート状にした後、冷却ロールに巻き付けて冷却固化させた。得られた２５０μｍの厚みのシートを、８０℃に加熱して、長手方向に１．１倍延伸し冷却した。このシートを、テンター式横延伸機に送り込み、予熱、延伸、熱処理をそれぞれ１００℃、８５℃、８０℃で行い、幅方向に５倍延伸し、熱処理部では、幅方向に３％の弛緩を与えた。その後、テンター出口で、エアによって均一に冷却し、金属コアに巻き取った。このフィルムロールを、３０℃の雰囲気中に２４時間保管して、延伸歪みを除去し、スリッターにかけて、１０００ｍｍ幅のフィルムロールとした。このフィルムの厚さは、約５０μｍであった。このフィルムに、８色からなるデザインをグラビア印刷し、その両端部をメチルエチルケトンを主成分とした溶剤で接着させることにより、筒状のシュリンクラベルとした。該シュリンクラベルの幅方向の収縮率は、８０℃の熱水に１０秒間浸漬したところ、５８％であった。このシュリンクラベルを３０℃の雰囲気に３０日間保管して、該保管期間における幅方向の収縮率（これを自然収縮率と称する）を測定したところ１．５％であり、実用上、問題がない範囲であった。なお、自然収縮率の値としては、当然ながら低い方がよく、通常、２％以下であれば実用上問題がなく、３％を超すと実用上使用しにくいと言われている。
【００４２】
また、前記シュリンクラベルを、５００ｍｌ容量の角型ＰＥＴボトル（ポリエチレンテレフタレート製ボトル）にかぶせて、スチームトンネル（８５〜９５℃）で収縮させて装着したところ、その装着状態は、しわや歪みのないきれいな仕上がり状態であった。
【００４３】
（比較例１）
スチレン系樹脂組成物として、スチレン・ブタジエン・スチレンブロック共重合体［商品名「クリアレン」電気化学工業株式会社製；メルトフローインデックス：５ｇ／１０分、ブタジエン成分含有量：１８重量％（全モノマー成分に対して）］のみからなるスチレン系樹脂組成物を用いたこと以外は、実施例１と同様にして、筒状のシュリンクラベルを作製した。該シュリンクラベルについて、実施例１と同様にして、自然収縮率を測定したところ３．８％であり、自然収縮率は極めて高く、例えば、夏場などでの保管期間が短くなり、実用化しにくいものであることが確認された。
【図面の簡単な説明】
【図１】本発明のスチレン系シュリンクラベルの一例を示す概略断面図である。
【符号の説明】
１      シュリンクラベル
２      ベースフィルム
３      印刷層
【図１】
2004170469.tif 000003